(57)【要約】【課題】  優れた強負荷放電特性を維持しつつ、強負荷パルス放電時の分極を抑制してデジタル機器の動作安定化を向上させ、かつ耐漏液性や短絡時の安全性に関して高い信頼性を有するアルカリ乾電池を提供することを目的とする。【解決手段】オキシ水酸化ニッケルと二酸化マンガンとを正極活物質として含有するアルカリ乾電池で、前記オキシ水酸化ニッケルは、固溶元素として少なくともマンガンとコバルトを含み、かつ平均ニッケル価数が２．９５以上３．０５以下であり、オキシ水酸化ニッケル１モル当たりのマンガンの固溶量が５．２×１０-2〜７．５×１０-2モル、コバルトの固溶量が０．５×１０-2〜２．０×１０-2モルであり、オキシ水酸化ニッケルの平均粒子径が８〜１８μｍである。【選択図】図１
2007052965.tif 000002
【特許請求の範囲】
【請求項１】
少なくともオキシ水酸化ニッケルと二酸化マンガンとを正極活物質として含む正極と、負極活物質として亜鉛または亜鉛合金を含む負極と、前記正極と負極との間に配されたセパレータと、前記負極内に挿入された負極集電体と、アルカリ電解液とを具備するアルカリ乾電池であって、
前記オキシ水酸化ニッケルは、固溶元素として少なくともマンガンとコバルトを含み、ニッケルの平均価数が２．９５以上３．０５以下であり、前記マンガンおよびコバルトの含有量がオキシ水酸化ニッケル１モル当たりそれぞれ５．２×１０-2〜７．５×１０-2モルおよび０．５×１０-2〜２．０×１０-2モルであり、オキシ水酸化ニッケルの平均粒子径が８〜１８μｍであり、
前記正極に含まれるオキシ水酸化ニッケルと二酸化マンガンとの重量比が、１０：９０〜８０：２０であるアルカリ乾電池。
【請求項２】
前記オキシ水酸化ニッケルが固溶元素としてさらに亜鉛を、オキシ水酸化ニッケル１モル当たり０．２×１０-2〜２．０×１０-2モル含む請求項１記載のアルカリ乾電池。
【請求項３】
前記正極に含まれるオキシ水酸化ニッケルと二酸化マンガンとの重量比が、２０：８０〜６０：４０である請求項１または２記載のアルカリ乾電池。
【発明の詳細な説明】
【技術分野】
【０００１】
本発明は、正極活物質としてオキシ水酸化ニッケルと二酸化マンガンとを主材料とするアルカリ乾電池の改良に関するものである。
【背景技術】
【０００２】
アルカリマンガン乾電池は、正極端子を兼ねる正極ケースの中に、正極ケースに密着して円筒状の正極合剤が配置され、その中央にセパレータを介してゲル状負極が配置されたインサイドアウト型の構造を有する。近年のデジタル機器の普及に伴い、これらの電池が使用される機器の負荷電力は次第に大きくなり、強負荷放電性能に優れる電池が要望されてきた。これに対応するべく、特許文献１では、正極合剤にオキシ水酸化ニッケルを混合して強負荷放電特性に優れた電池を作製することが提案された。そのような電池は、近年では実用化に到っている。
【０００３】
正極活物質としてオキシ水酸化ニッケルを含むアルカリ電池は、従来のアルカリマンガン乾電池に比べて強負荷放電特性に優れるため、デジタルカメラに代表されるようなデジタル機器の主電源として普及しつつある。しかしながら、例えばデジタルカメラでは、ストロボ発光、光学レンズの出し入れ、液晶部の表示、画像データの記録媒体への書き込みといった様々な機能に応じた強負荷電力を瞬時に必要としている。したがって、現在のオキシ水酸化ニッケルを含む電池では、放電により生成する水酸化ニッケルが絶縁体であるため、電池の放電が進むと瞬時の強負荷電力を供給しきれなくなり、突然デジタルカメラの電源が切れるといった問題が発生する。すなわち、強負荷パルス放電時の分極が放電末期にアルカリ乾電池に比較して大きくなるために、この突然の電池切れといった問題が生じている。
【０００４】
また、正極活物質にオキシ水酸化ニッケルを含む電池は、正極ケースと正極合剤間の抵抗の増大、および放電可能な正極活物質の量の減少などによって、オキシ水酸化ニッケルを含まない電池よりも高温保存後の強負荷放電特性が劣るという問題がある。そこで、特許文献２では、亜鉛を固溶したオキシ水酸化ニッケルの採用や正極合剤への亜鉛酸化物の添加などにより、そのような問題を解決しようとしている。しかし、特に、亜鉛を固溶したオキシ水酸化ニッケルを用いた電池は、強負荷パルス放電時の分極が大きく、また電池短絡時の電池の温度上昇が高く、電池破裂の危険性があるなど実用上問題があった。
【特許文献１】特許第３５５２１９４号公報
【特許文献２】特開２００２−０７５３５４号公報
【発明の開示】
【発明が解決しようとする課題】
【０００５】
本発明は、上記課題に鑑み、優れた強負荷放電特性を維持しつつ、強負荷パルス放電時の分極を抑制してデジタル機器の動作安定化を向上させ、かつ短絡時の安全性に関して高い信頼性を有するアルカリ乾電池を提供することを目的とする。
【課題を解決するための手段】
【０００６】
本発明のアルカリ乾電池は、少なくともオキシ水酸化ニッケルと二酸化マンガンとを正極活物質として含む正極と、負極活物質として亜鉛または亜鉛合金を含む負極と、前記正極と負極との間に配されたセパレータと、前記負極内に挿入された負極集電体と、アルカリ電解液とを具備するアルカリ乾電池であって、
前記オキシ水酸化ニッケルは、固溶元素として少なくともマンガンとコバルトを含み、ニッケルの平均価数が２．９５以上３．０５以下であり、前記マンガンおよびコバルトの含有量がオキシ水酸化ニッケル１モル当たりそれぞれ５．２×１０-2〜７．５×１０-2モルおよび０．５×１０-2〜２．０×１０-2モルであり、オキシ水酸化ニッケルの平均粒子径が８〜１８μｍであり、
前記正極に含まれるオキシ水酸化ニッケルと二酸化マンガンとの重量比が、１０：９０〜８０：２０であることを特徴とする。
【０００７】
前記オキシ水酸化ニッケルが固溶元素としてさらに亜鉛を、オキシ水酸化ニッケル１モル当たり０．２×１０-2〜２．０×１０-2モル含むことが好ましい。これにより、高温保存後の強負荷放電特性を向上することができる。
前記正極に含まれるオキシ水酸化ニッケルと二酸化マンガンとの重量比は、２０：８０〜６０：４０であることが好ましい。これにより、強負荷パルス特性にも優れ、かつ電池短絡時の電池温度も十分に抑制される。
【発明の効果】
【０００８】
本発明によると、正極活物質としてオキシ水酸化ニッケルを主材料とするアルカリ乾電池の優れた強負荷放電特性を維持しつつ、電池の強負荷パルス放電時の分極を抑制してデジタル機器の動作安定化を向上させ、かつ耐漏液性や短絡時の安全性に関して高い信頼性を有する電池を得ることができる。
【発明を実施するための最良の形態】
【０００９】
本発明者らは、アルカリ乾電池に用いられる亜鉛を固溶したオキシ水酸化ニッケルは、初期あるいは保存後の強負荷連続放電特性が優れていることに鑑み、デジタルカメラに代表されるデジタル機器の特性に適い、かつ安全性に優れたアルカリ電池用オキシ水酸化ニッケルを得るために、その固溶元素と各固溶量の最適化を図ることにより、本発明を完成するに至った。
【００１０】
本発明者らは、亜鉛、コバルトおよびマンガンのそれぞれを、オキシ水酸化ニッケル１モル当たりに同一量固溶したオキシ水酸化ニッケルについて種々検討した結果、次のことが明らかになった。
（１）亜鉛の固溶は、定電力の強負荷連続放電と高温保存特性の向上に効果があるものの、電池短絡時の電池温度上昇が激しくなるという問題がある。
（２）コバルトの固溶は、強負荷パルス放電時の分極を低減してパルス特性の向上に効果があるが、亜鉛と同様に、電池短絡時の電池温度上昇が激しくなる問題がある。
（３）マンガンの固溶は、これらの固溶元素の中で最も高温保存特性の向上と、電池短絡時の電池温度上昇を抑制する効果があるが、強負荷パルス放電時の分極を助長し、パルス特性が低下する問題がある。
【００１１】
これらに基づいて、固溶元素亜鉛、コバルトおよびマンガンの組み合わせおよび固溶量と、オキシ水酸化ニッケル固溶体と二酸化マンガンとを正極活物質として含むアルカリ乾電池の特性との関係を調べた結果、オキシ水酸化ニッケル１モル当たり、５．２×１０-2〜７．５×１０-2モルのマンガンと０．５×１０-2〜２．０×１０-2モルのコバルトとを少なくとも固溶させたオキシ水酸化ニッケルを用いた場合に、優れた強負荷放電特性を維持しつつ、電池の強負荷パルス放電時の分極を抑制してデジタル機器の動作安定化を向上させ、かつ短絡時の安全性に関して高い信頼性を有することを見出した。
【００１２】
また、前記オキシ水酸化ニッケルの固溶元素としてさらに亜鉛を含み、亜鉛の固溶量がオキシ水酸化ニッケル１モル当たり０．２×１０-2〜２．０×１０-2モルであると、電池の高温保存後の強負荷放電特性の向上のため、より好ましい。
【００１３】
オキシ水酸化ニッケルにおけるニッケルの平均価数が２．９５未満、あるいは３．０５を超えると、強負荷放電特性が著しく低下する。
オキシ水酸化ニッケルの平均粒径が８μｍ未満では、正極合剤の充填性が著しく低くなり、電池の特性も低下する。また、１８μｍを超えると、導電材として用いる黒鉛粒子との接触性が低下するため、初期および高温保存後の強負荷特性は著しく低下する。
【００１４】
正極合剤中のオキシ水酸化ニッケルと二酸化マンガンの配合比は、オキシ水酸化ニッケルが１０〜８０重量％、二酸化マンガンが９０〜２０重量％であると、初度および高温保存後の放電特性に優れて好適である。特に、オキシ水酸化ニッケルを２０〜６０重量％、二酸化マンガンを４０〜８０重量％に規制すると、強負荷パルス特性にも優れ、かつ電池短絡時の電池温度も十分に抑制され、より効果的である。
【実施例】
【００１５】
以下に、本発明の実施例を説明する。
［水酸化ニッケル粉末の作製］
２．５モル／ｌ硫酸ニッケル水溶液、０．１３モル／ｌ硫酸マンガン水溶液、０．０５モル／ｌ硫酸コバルト水溶液、５モル／ｌの水酸化ナトリウム水溶液、および５モル／ｌのアンモニア水溶液を準備した。これらの水溶液を、４０℃に保持された攪拌翼を備えた反応装置内に、それぞれ０．５ｍｌ／ｍｉｎの流量で連続的にポンプで供給した。続いて、反応装置内のｐＨが一定となり、金属塩濃度と金属水酸化物粒子濃度のバランスが一定となり、定常状態になったところで、オーバーフローにて得られた懸濁液を採取し、デカンテーションにより沈殿物を分離した。これをｐＨ１３〜１４の水酸化ナトリウム水溶液で処理し、金属水酸化物粒子中の硫酸イオン等のアニオンを除去した後、水洗し、乾燥した。このようにして、レーザー回折式粒度分布計による体積基準の平均粒径が１２．４μｍの粉末を得た。
【００１６】
こうして作製した水酸化ニッケル粒子の結晶構造を、以下に示す条件の粉末Ｘ線回折法により測定した。図２に代表的な水酸化ニッケル粒子の粉末Ｘ線回折図を示す。
測定装置：理学株式会社製、粉末Ｘ線回折装置「ＲＩＮＴ１４００」、対陰極：Ｃｕ、フィルタ：Ｎｉ、管電圧：４０ｋＶ、管電流：１００ｍＡ、サンプリング角度：０．０２ｄｅｇ．走査速度：３．０ｄｅｇ．／ｍｉｎ．発散スリット：1／２ｄｅｇ．散乱スリット：1／２ｄｅｇ．
【００１７】
ＣｕＫα線を用いたＸ線回折パターンを記録したところ、水酸化ニッケル粒子はβ−Ｎｉ（ＯＨ）2の単相であり、添加したマンガンおよびコバルト元素が固溶した状態で水酸化ニッケル結晶中に存在することが表１に示すように確認された（Ｎｏ．１０）。表１には、水酸化ニッケル固溶体に含まれるマンガンとコバルトの量をオキシ水酸化ニッケル１モルに対する量として示した。
【００１８】
マンガン、コバルト、および亜鉛の固溶量の異なるサンプルを得ることを目的として、ニッケル、マンガン、コバルト、および亜鉛の総金属イオン濃度を２．６８モル／ｌと一定にして、それぞれの固溶量となるように調整した所定濃度の硫酸ニッケル、硫酸マンガン、硫酸コバルト、および硫酸亜鉛水溶液を用いる以外は、Ｎｏ．１０と同様にして水酸化ニッケル粉末を得た（Ｎｏ．１〜２７）。
【００１９】
平均粒径の異なるサンプルを得ることを目的として、硫酸ニッケル水溶液、硫酸マンガン水溶液、硫酸コバルト水溶液、アンモニア水溶液、および水酸化ナトリウム水溶液の流量を変化させた他はＮｏ．１０の条件と同様にして水酸化ニッケル粉末を得た（Ｎｏ．４３〜４８）。
【００２０】
得られた水酸化ニッケルの粉末Ｘ線回折の結果、Ｎｏ．１０と同様にβ−Ｎｉ（ＯＨ）2型の単相であることが確かめられた。そして、Ｎｏ．１を除き、添加した金属元素が固溶した状態で水酸化ニッケル結晶中に存在することが確認された（Ｎｏ．２〜９、１１〜２７、４３〜４８）。
【００２１】
［オキシ水酸化ニッケル粉末の作製］
次に、前記の水酸化ニッケル粉末に対する化学酸化処理として、粉末を０.５モル／ｌの水酸化ナトリウム水溶液中に投入し、次亜塩素酸ナトリウム水溶液（有効塩素濃度：１２ｗｔ％）を酸化剤当量として１．２にとなるように加えて、反応雰囲気温度４５℃で３時間攪拌して、オキシ水酸化ニッケル粒子を作製した。得られた粒子は、十分に水洗した後、６０℃の真空乾燥を行い、正極活物質粉末とした。
オキシ水酸化ニッケル粉末の平均ニッケル価数を以下の化学測定により算出した。
【００２２】
（ｉ）重量法（ジメチルグリオキシム法）によるニッケル重量比率の測定
オキシ水酸化ニッケル固溶体粒子の０．０５ｇに濃硝酸１０ｃｍ3を加えて加熱・溶解させ、酒石酸水溶液１０ｃｍ3を加えた上でさらにイオン交換水を加えて全量を２００ｃｍ3に体積調整した。この溶液のｐＨをアンモニア水および酢酸を用いて調整した後、臭素酸カリウム１ｇを加えて、測定誤差となりうるコバルトイオンを３価の状態に酸化させた。次に、この溶液を加熱攪拌しながらジメチルグリオキシムのエタノール溶液を添加し、ニッケル（II）イオンをジメチルグリオキシム錯化合物として沈殿させた。続いて吸引濾過を行い、生成した沈殿物を捕集して１１０℃雰囲気で乾燥させ、沈殿物の重量を測定した。この操作から、活物質粉末中に含まれるニッケル重量比率は次式により算出される。
【００２３】
ニッケル重量比率＝｛沈殿物の重量（ｇ）×０．２０３２｝／｛活物質粉末の試料重量（ｇ）｝
【００２４】
一方、オキシ水酸化ニッケル固溶体粒子に硝酸水溶液を加えて加熱して完全に溶解させた後、得られた溶液をＩＣＰ発光分析（ＶＡＲＩＡＮ社製  ＶＩＳＴＡ−ＲＬを使用）を行って、定量を実施し、コバルトとマンガンの重量比率を求めた。
【００２５】
（ii）酸化還元滴定による平均ニッケル価数の測定
オキシ水酸化ニッケル固溶体粒子の０．２ｇにヨウ化カリウム１ｇと硫酸２５ｃｍ3を加え、十分に攪拌を続けることで完全に溶解させた。この過程で価数の高いニッケルイオン、コバルトイオン、およびマンガンイオンは、ヨウ化カリウムをヨウ素に酸化し、自身は２価に還元される。２０分間の放置後、ｐＨ緩衝液としての酢酸−酢酸アンモニウム水溶液とイオン交換水を加えて反応を停止させ、生成・遊離したヨウ素を０．１モル／ｌのチオ硫酸ナトリウム水溶液で滴定した。この際の滴定量は、上記のような価数が２価よりも大きい金属イオン量を反映する。そこで、（ｉ）で求めたニッケル、コバルト、およびマンガンの含有重量比率を用い、オキシ水酸化ニッケル中のマンガンの価数を４価、コバルトの価数を３価と仮定することから、各オキシ水酸化ニッケル粉末におけるニッケルの平均価数を見積もった。
【００２６】
また、ニッケルの平均価数の異なるオキシ水酸化ニッケル粉末を得ることを目的として、Ｎｏ．１０の条件で作製した水酸化ニッケル粉末を用いて、次亜塩素酸ナトリウム水溶液（有効塩素濃度：１２重量％）を酸化剤当量として０．９〜１．４まで変化させて、これ以外は前述の条件と同様にしてオキシ水酸化ニッケル粉末を得た（Ｎｏ．４９〜５４）。
表１〜３に、Ｎｏ．１〜２７、およびＮｏ．４３〜５４のオキシ水酸化ニッケルの平均粒径とニッケルの平均価数を示す。
【００２７】
［アルカリ電池の作製］
図１は本発明の一実施例に係るアルカリ電池の一部を断面にした正面図である。この電池は、以下のようにして製造される。
正極ケース１は、ニッケルメッキされた鋼板からなる。この正極ケース１の内部には、黒鉛塗装膜２が形成されている。この正極ケース１の内部に、オキシ水酸化ニッケルまたは二酸化マンガンを主成分として含む短筒状の正極合剤ペレット３を複数個挿入し、ケース内において再加圧することにより、ケース１の内面に密着させる。そして、この正極合剤ペレット３の内側に、セパレ−タ４および絶縁キャップ５を挿入した後、セパレ−タ４と正極合剤ペレット３を湿潤させる目的で電解液を注液する。電解液には、例えば４０重量％の水酸化カリウム水溶液を用いる。注液後、セパレータ４の内側にゲル状負極６を充填する。ゲル状負極６は、例えばゲル化剤のポリアクリル酸ソーダ、アルカリ電解液、および負極活物質の亜鉛合金粉末からなる。亜鉛合金はＢｉを２５０ｐｐｍ、Ｉｎを２５０ｐｐｍ、Ａｌを３５ｐｐｍを含有する。
【００２８】
次に、樹脂製封口板７、負極端子を兼ねる底板８、および絶縁ワッシャ９と一体化された負極集電体１０を、ゲル状負極６に差し込む。そして、正極ケース１の開口端部を封口板７の端部を介して底板８の周縁部にかしめつけて、正極ケース１の開口部を密封する。次いで、正極ケース１の外表面に外装ラベル１１を被覆する。こうしてアルカリ電池が完成する。
【００２９】
本実施例においては、まずオキシ水酸化ニッケル粉末Ｎｏ．１、二酸化マンガン、黒鉛および電解液を重量比５０：５０：６．５：１の割合で混合し、ミキサ−で均一に撹拌・混合して一定粒度に整粒した。得られた粒状物を中空円筒型に加圧成型して正極合剤とした。電解液には、３７重量％の水酸化カリウム水溶液を用いて、図１に示す単３サイズのアルカリ乾電池を組み立てた。また、オキシ水酸化ニッケル粉末Ｎｏ．１の代わりにＮｏ．２〜２７およびＮｏ．４３〜５４を用いた他はＮｏ．１と同様の条件にて単３サイズのアルカリ乾電池をそれぞれ組み立てた（Ｎｏ．２〜２７、４３〜５４）。
【００３０】
オキシ水酸化ニッケルと二酸化マンガンの配合比率の検討においては、オキシ水酸化ニッケル粉末Ｎｏ．１またはＮｏ．１０に対して、二酸化マンガンの割合が０〜９０％となるように変化させた他は電池Ｎｏ．１と同様になるようにアルカリ電池をそれぞれ組み立てた（Ｎｏ．２８〜３４、３６〜４２）。また、二酸化マンガンの割合が１００％となるようにした他はＮｏ．１と同様になるようにアルカリ乾電池を組み立てた（Ｎｏ．３５）。
【００３１】
上記のそれぞれの電池について、初度および６０℃で２週間保存した後に、２０℃で、１Ｗの定電力で連続放電を行い、電圧が終止電圧０．９Ｖに至るまでの持続時間を測定し、強負荷放電特性の評価を行った。また、デジタルカメラでの電池実使用を想定した評価として、１．５Ｗで２秒間−０．６５Ｗ２８秒間のパルスを１０サイクルとするパルス放電を１時間毎に行い、電圧が１．０５Ｖに至るまでのサイクル数と１．０５Ｖ時の電圧降下幅（ΔＶ）を測定した。表１〜３において、連続放電性能およびパルス放電性能は、各電池１０個の平均値を、Ｎｏ．１の電池の各放電における持続時間を基準値１００としてそれに対する指数で示した。Ｎｏ．１の電池の連続放電における持続時間は初度で６５．２分、保存後で５０．４分であり、パルス放電におけるサイクル数は１７２サイクルであった。電池の安全性の評価としては、１個の電池を強制的に短絡させた際の電池温度上昇を熱電対で測定することにより、最高到達温度を測定した。表１〜３には、各電池５個の最高到達温度の平均値を示した。
【００３２】
【表１】
2007052965.tif 000003
【００３３】
表１のＮｏ．９、１０、１２、および１３からわかるように、オキシ水酸化ニッケル１モル当たり、５．２×１０-2〜７．５×１０-2モルのマンガンと０．５×１０-2〜２．０×１０-2モルのコバルトとを固溶させたオキシ水酸化ニッケルを用いた場合には、優れた強負荷放電特性を維持しつつ、強負荷パルス放電時の分極が抑制されることでデジタルカメラの動作安定化が図られるとともにカメラの撮影可能枚数も大幅に増加し、かつ高温保存後の強負荷放電特性も著しく良化することが明らかである。さらには、電池短絡時の電池の温度上昇も抑制された電池が得られることが明らかである。すなわち、Ｎｏ．９、１０、１２、および１３は、強負荷の放電性能は、初度においてはいずれもＮｏ．１を上回り、保存後においては指数１１３以上である。強負荷パルス放電における放電性能の指数は１１０以上である。強負荷パルス放電時における電圧降下値はＮｏ．１の３２５ｍＶに比し、３１３ｍＶ以下である。また、電池短絡時の電池の最高到達温度はＮｏ．１の１４８℃に比し、１４０℃以下である。
【００３４】
また、Ｎｏ．２１〜２５の特性からわかるように、さらに亜鉛を０．２×１０-2〜２．０×１０-2モルをオキシ水酸化ニッケルに固溶させると、電池短絡時の電池温度を上昇させることなく、強負荷放電特性を向上できることが明らかである。
【００３５】
しかしながら、Ｎｏ．２６および２７から明らかなように、亜鉛固溶量が２．０×１０-2モルを超えると、電池短絡時の温度が上昇し、安全性が低下する。亜鉛の固溶量は、オキシ水酸化ニッケル１モル当たり０．２×１０-2〜０．７×１０-2モルであれば特に好ましい。
【００３６】
【表２】
2007052965.tif 000004
【００３７】
表２の上半分には、金属元素を添加しないオキシ水酸化ニッケルＮｏ．１を用い、これに二酸化マンガン（表ではＥＭＤで表している）を種々の割合に混合して構成した電池Ｎｏ．２８〜３５の各放電特性と電池短絡時の到達温度を示した。
一方、表２の下半分には、５．２×１０-2モルのマンガンと２．０×１０-2モルのコバルトとを固溶させたオキシ水酸化ニッケルＮｏ．１０を用い、これに二酸化マンガンを種々の割合に混合して構成した電池Ｎｏ．３６〜４２の各放電特性と電池短絡時の到達温度を示した。
さらに図３〜６には、活物質中に占めるオキシ水酸化ニッケルの割合と電池の性能との関係を示している。図３は初度の連続放電性能、図４は保存後の連続放電性能、図５は強負荷パルス放電における放電性能をそれぞれ指数で表している。図６は短絡試験時の電池の最高到達温度を表している。
【００３８】
表２より、オキシ水酸化ニッケルを含まない電池Ｎｏ．３５と比較すると、電池Ｎｏ．１、Ｎｏ．２８〜３４は、強負荷連続放電特性およびパルス放電特性に優れているものの、二酸化マンガンの添加量が増えるとその特性は徐々に低下している。したがって、二酸化マンガンの添加による有利に働く相乗効果としては、高温保存後の強負荷連続放電特性が改善されることと電池短絡時の温度上昇が低減されることである。
【００３９】
表２より本発明によるオキシ水酸化ニッケルを用いた場合には、二酸化マンガンの混合による強負荷連続放電特性およびパルス放電特性とともに、高温保存後の放電特性、並びに電池短絡時の到達温度も著しく改善されることが明らかである。
【００４０】
【表３】
2007052965.tif 000005
【００４１】
表３のＮｏ．４３と４８からわかるように、マンガンとコバルトの添加量が適切であって、ニッケルの平均価数が２．９５以上、３．０５以下である場合でも、平均粒径が８μｍ以下あるいは１８μｍ以上であると、初度および高温保存後の強負荷放電特性が著しく低下する。
また、表３のＮｏ．４９および５４からわかるように、マンガンとコバルトの添加量が適切でも、ニッケルの平均価数が２．９５未満または３．０５を超えると、初度および高温保存後の強負荷放電特性が著しく低下する。
【産業上の利用可能性】
【００４２】
以上のように、本発明によると、アルカリ乾電池の特に強負荷パルス放電時の分極を抑制することができる。したがって、本発明のアルカリ乾電池は、デジタルカメラに代表されるデジタル機器の主電源として有用である。
【図面の簡単な説明】
【００４３】
【図１】本発明の実施例に係るアルカリ乾電池の一部を断面にした正面図である。
【図２】水酸化ニッケル粒子の粉末Ｘ線回折図である。
【図３】活物質中に占めるオキシ水酸化ニッケルの割合と初度の連続放電性能との関係を示す図である。
【図４】活物質中に占めるオキシ水酸化ニッケルの割合と保存後の連続放電性能との関係を示す図である。
【図５】活物質中に占めるオキシ水酸化ニッケルの割合と強負荷パルス放電における放電性能との関係を示す図である。
【図６】活物質中に占めるオキシ水酸化ニッケルの割合と短絡試験時の電池の最高到達温度との関係を示す図である。
【符号の説明】
【００４４】
１  正極ケース
２  黒鉛塗装膜
３  正極合剤ペレット
４  セパレータ
５  絶縁キャップ
６  ゲル状負極
７  樹脂製封口板
８  底板
９  絶縁ワッシャ
１０  負極集電体
１１  外装ラベル
【図１】
2007052965.tif 000006
【図２】
2007052965.tif 000007
【図３】
2007052965.tif 000008
【図４】
2007052965.tif 000009
【図５】
2007052965.tif 000010
【図６】
2007052965.tif 000011